(57)【要約】      （修正有）【課題】光源としての有機ＥＬ素子から放出される光の波長成分のうち、色調の観点で好ましく長波長成分の光を吸収して色温度を高めて所望色調の照明光を得ると共に吸収光のエネルギーを再利用することを可能にする、有機ＥＬ素子を用いた照明装置及びその製造方法を提供する。【解決手段】光源の有機ＥＬ素子２２から発光される第１色温度の光の一部を有機光電変換素子３２で第１色温度より高い第２色温度に変換し再利用可能な電気を有機光電変換素子３２で発電することにより、所望の色調の目に優しい照明光を放射し、エネルギー効率及び薄型・軽量に優れる照明装置１の提供を可能にする。【選択図】図２
2010263039.tif 000002
【特許請求の範囲】
【請求項１】
電力供給により照明の光源として第１色温度の光を発光する有機電界発光素子と、
前記有機電界発光素子で発光された光の一部を吸収して発電する有機光電変換素子と、
を有する照明装置であって、
前記有機光電変換素子の光吸収により外部に放射される照明光の色温度が前記第１色温度より高い第２色温度に変わることを特徴とする照明装置。
【請求項２】
前記第２色温度と前記第１色温度の差分が２００Ｋ以上であることを特徴とする請求項１に記載の照明装置。
【請求項３】
前記有機電界発光素子から発せられる発光の平均演色指数が、前記有機光電変換素子の光吸収により外部に放射される照明光の平均演色指数をより高い値に変換することを特徴とする、請求項１または２に記載の照明装置。
【請求項４】
前記有機光電変換素子によって発電された電力を有機電界発光素子に供給する供給回路を有することを特徴とする請求項１から３までの何れか１項に記載の照明装置。
【請求項５】
前記有機光電変換素子によって発電された電力を蓄える蓄電部を有することを特徴とする請求項１から４までの何れか１項に記載の照明装置。
【請求項６】
前記有機電界発光素子が、りん光発光材料を含有する発光層を有していることを特徴とする請求項１から５までの何れか１項に記載の照明装置。
【請求項７】
前記有機光電変換素子が、フラーレン誘導体を有するバルクヘテロジャンクション層を有することを特徴とする請求項１から６までの何れか１項に記載の照明装置。
【請求項８】
前記有機光電変換素子の吸収スペクトルが、以下の式１を満たすことを特徴とする請求項１から７までの何れか１項に記載の照明装置。
式１  Ａ６００／Ａ４５０＞１
Ａ４５０は波長４５０ｎｍにおける吸収値であり、Ａ６００は波長６００ｎｍにおける吸収値である。
【請求項９】
前記有機光電変換素子の吸収スペクトルの極大が、７００ｎｍ以上であることを特徴とする請求項１から８までの何れか１項に記載の照明装置。
【請求項１０】
前記有機電界発光素子又は前記有機光電変換素子は、ガスバリアフィルムで被覆された形態であることを特徴とする請求項１から９までの何れか１項に記載の照明装置。
【請求項１１】
前記有機電界発光素子と前記有機光電変換素子とが一体的に積層された形態であることを特徴とする請求項１から１０までの何れか１項に記載の照明装置。
【請求項１２】
前記有機電界発光素子から放射される光を外部に反射する反射層を有し、
前記反射層、前記有機電界発光素子、前記有機光電変換素子の順序で配置していることを特徴とする請求項１から１０までの何れか１項に記載の照明装置。
【請求項１３】
前記有機電界発光素子及び前記有機光電変換素子は共通の透明な基材を用い、該基材の一方側に前記有機電界発光素子を配設し該基材の他方側に前記有機光電変換素子を配設することを特徴とする請求項１２に記載の照明装置。
【請求項１４】
前記有機電界発光素子及び前記有機光電変換素子は、基材に液状組成物である塗布液を塗布手段により塗布し塗膜の層を形成する、溶液プロセスによって形成されることを特徴とする請求項１から１３までの何れか１項に記載の照明装置。
【発明の詳細な説明】
【技術分野】
【０００１】
本発明は、有機ＥＬ素子を用いた照明装置に関する。
【背景技術】
【０００２】
従来、電子発光表示素子として、エレクトロルミネッセンスディスプレイがある。エレクトロルミネッセンスディスプレイは無機エレクトロルミネッセンス素子、あるいは有機エレクトロルミネッセンス素子（有機ＥＬ素子とも称される）で構成される。
【０００３】
無機エレクトロルミネッセンス素子は平面型光源として用いられているが、発光素子を駆動させるために交流の高電圧が必要である。
【０００４】
一方、有機ＥＬ素子は、発光する化合物を含有する発光層を陰極と陽極で挟んだ構成を有し、発光層に電子及び正孔を注入して再結合させることにより励起子（エキシトン）を生成し、この励起子が失活する際に放出される光（蛍光、りん光）を利用するものである。そして以下のような特長を有するために、照明用のデバイスとして注目されている。
【０００５】
（１）両電極間に数Ｖ〜十数Ｖ程度の直流電圧を印加することで発光が可能である。
【０００６】
（２）自己発光型のために視野角に富み視認性が高い。
【０００７】
（３）薄膜型の固体素子であるために省スペースである。
【０００８】
（４）面光源であり、従来の点光源の照明に比べて、眩しさがなく、影が形成され難い。従って、建築物等の壁面（外壁、内壁）に組み込むことで人間の目に優しい光源の提供を可能にするものとして期待されている。
【０００９】
高効率な有機ＥＬ素子を得るには、発光効率の高いりん光発光材料を用いることが必要である。ところが、りん光材料の特性から、バンドギャップの大きい、色純度の高い青色りん光材料の開発が困難であり、現状では約３５００Ｋ程度と色温度の低い（赤みの強い）白色照明しか得られないという課題を有している。
【００１０】
一方、有機ＥＬ素子自体から放射される光を変換して所望のスペクトルの照明光（例えば、白色光）を得る補正技術が、特許文献１及び特許文献２に開示されている。
【００１１】
特許文献１に記載の技術は、透明基体の片面に青色発光層を含む有機ＥＬ素子を形成し、透明基体の他面に緑色蛍光色素を有する緑色発色層と赤色蛍光色素を有する赤色発色層を順次形成し、該有機ＥＬ素子を駆動して該透明基体の他面側から白色光を放射する、有機ＥＬ素子を用いた照明装置である。有機ＥＬ素子で発光された青色光を緑色発色層の緑色蛍光色素で緑色光に変換し、更に赤色発色層の赤色蛍光色素で赤色光に順次変換して、青色光と緑色光と赤色光をバランスよく含む白色光を外部に放射するものである。
【００１２】
特許文献２に記載の技術は、青色発光ポリマーを含む発光層から青色光を発光する有機発光ダイオード（有機ＥＬ素子）を用いた照明具の照明カバーに青色光を白色光に変換するための変換層を配置されるものである。変換層には、ペリレンオレンジ及びペリレンレッドのような有機分子、及び無機蛍光体粒子を含むものである。
【先行技術文献】
【特許文献】
【００１３】
【特許文献１】特開平９−２０４９８２号公報
【特許文献２】特開２００４−２００１４８号公報
【発明の概要】
【発明が解決しようとする課題】
【００１４】
特許文献１に記載の技術は、紫外線、あるいは青色等の光を長波長側の光に変換するものであるが、上記の課題のように発光が高効率なりん光発光有機ＥＬ素子は青色光の短波長化が困難であるため、光の色温度を高める（青みを増す）目的には使用することができない。
【００１５】
特許文献２に記載の技術は、色変換層に無機蛍光体粒子を含有させて、青色光を長波長側の光に変換して白色光を生成するものであるが、同様にりん光発光型有機ＥＬ素子から発光される光の色温度を高める場合には有効でない。
【００１６】
また、カラーフィルタを介在させ、色調上で好ましくない長波長域の光を選択的に吸収して色温度を高めて所望色調の照明光を得ることも考えられるが、カラーフィルタに吸収される光はエネルギーとして全く利用されず消失されるために、エネルギー効率で問題である。
【００１７】
本発明の目的は、光源としての有機ＥＬ素子から放出される光の波長成分のうち、色調の観点で好ましく長波長成分の光を吸収して色温度を高めて所望色調の照明光を得ると共に吸収光のエネルギーを再利用することを可能にする、有機ＥＬ素子を用いた照明装置及びその製造方法を提供することである。
【課題を解決するための手段】
【００１８】
上記課題は、下記に記載の構成により解消された。
【００１９】
１．電力供給により照明の光源として第１色温度の光を発光する有機電界発光素子と、
前記有機電界発光素子で発光された光の一部を吸収して発電する有機光電変換素子と、
を有する照明装置であって、
前記有機光電変換素子の光吸収により外部に放射される照明光の色温度が前記第１色温度より高い第２色温度に変わることを特徴とする照明装置。
【００２０】
２．前記第２色温度と前記第１色温度の差分が２００Ｋ以上であることを特徴とする前記１に記載の照明装置。
【００２１】
３．前記有機電界発光素子から発せられる発光の平均演色指数が、前記有機光電変換素子の光吸収により外部に放射される照明光の平均演色指数をより高い値に変換することを特徴とする、前記１または２に記載の照明装置。
【００２２】
４．前記有機光電変換素子によって発電された電力を有機電界発光素子に供給する供給回路を有することを特徴とする前記１から３までの何れか１項に記載の照明装置。
【００２３】
５．前記有機光電変換素子によって発電された電力を蓄える蓄電部を有することを特徴とする前記１から４までの何れか１項に記載の照明装置。
【００２４】
６．前記有機電界発光素子が、りん光発光材料を含有する発光層を有していることを特徴とする前記１から５までの何れか１項に記載の照明装置。
【００２５】
７．前記有機光電変換素子が、フラーレン誘導体を有するバルクヘテロジャンクション層を有することを特徴とする前記１から６までの何れか１項に記載の照明装置。
【００２６】
８．前記有機光電変換素子の吸収スペクトルが、以下の式１を満たすことを特徴とする前記１から７までの何れか１項に記載の照明装置。
【００２７】
式１  Ａ６００／Ａ４５０＞１
Ａ４５０は波長４５０ｎｍにおける吸収値であり、Ａ６００は波長６００ｎｍにおける吸収値である。
【００２８】
９．前記有機光電変換素子の吸収スペクトルの極大が、７００ｎｍ以上であることを特徴とする前記１から８までの何れか１項に記載の照明装置。
【００２９】
１０．前記有機電界発光素子又は前記有機光電変換素子は、ガスバリアフィルムで被覆された形態であることを特徴とする前記１から９までの何れか１項に記載の照明装置。
【００３０】
１１．前記有機電界発光素子と前記有機光電変換素子とが一体的に積層された形態であることを特徴とする前記１から１０までの何れか１項に記載の照明装置。
【００３１】
１２．前記有機電界発光素子から放射される光を外部に反射する反射層を有し、
前記反射層、前記有機電界発光素子、前記有機光電変換素子の順序で配置していることを特徴とする前記１から１０までの何れか１項に記載の照明装置。
【００３２】
１３．前記有機電界発光素子及び前記有機光電変換素子は共通の透明な基材を用い、該基材の一方側に前記有機電界発光素子を配設し該基材の他方側に前記有機光電変換素子を配設することを特徴とする前記１２に記載の照明装置。
【００３３】
１４．前記有機電界発光素子及び前記有機光電変換素子は、基材に液状組成物である塗布液を塗布手段により塗布し塗膜の層を形成する、溶液プロセスによって形成されることを特徴とする前記１から１３までの何れか１項に記載の照明装置。
【発明の効果】
【００３４】
本発明は、光源の有機電界発光素子（有機ＥＬ素子）から発光される第１色温度の光の一部を有機光電変換素子で第１色温度より高い第２色温度に変換し再利用可能な電気を有機光電変換素子で発電することにより、所望の色調の目に優しい照明光を放射し、エネルギー効率及び薄型・軽量に優れる照明装置の提供を可能にする。また、色温度のみならず、照明に照らされた際の物体本来の色の見え方を表す平均演色指数の向上も可能にする。
【００３５】
更なる効果としては、発光素子と光電変換素子が一体化されているため、単に日中に太陽光で発電し夜間に発光素子を発光させて照明するだけではなく、発光素子の発光時にも照明上の好ましく波長域の光を吸収してエネルギーとして再利用できる、エネルギー効率の高い照明装置を提供することができる。
【図面の簡単な説明】
【００３６】
【図１】本発明に係る照明装置の実施形態を示す断面図。
【図２】本発明に係る照明装置における他の実施形態を示す断面図。
【図３】有機光電変換素子の電極構成を示す上面図と断面面。
【図４】本発明に係る照明装置の等価回路図。
【図５】本発明に係る他の照明装置の等価回路。
【図６】本発明に係る有機光電変換素子の光吸収スペクトル及び有機ＥＬ素子の発光スペクトル。
【図７】本発明に係る実施例及び比較例から照射される照明光の光スペクトル。
【発明を実施するための形態】
【００３７】
以下、本発明の実施の形態を説明するが、本発明はこれに限定されるものではない。
【００３８】
図１（ａ）は、本発明に係る照明装置の一例を示す断面図と正面図である。
【００３９】
照明装置１は、図示のように、照明装置の光源としての有機電界発光素子からなる有機ＥＬ部材２と、有機ＥＬ部材２からの光の一部を吸収して電気を発電可能な有機光電変換部材３と、有機ＥＬ部材２からの放射光を所望の照明領域に効率良く照射する反射部材４と、支持部材５と、を有している。
【００４０】
有機ＥＬ部材２は、基材としての透明、且つフレキシブルなフィルム基材２１と、フィルム基材２１の表面上に形成された有機電界発光素子としての有機ＥＬ素子（Ｏｒｇａｎｉｃ  ｌｉｇｈｔ−ｅｍｉｔｔｉｎｇ  ｄｉｏｄｅ、ＯＬＥＤとも称される）２２と有し、いわゆる、面状発光として眩しさと影の形成がない光源の特長を有している。
【００４１】
有機ＥＬ素子２２の態様（構成）は後述で詳しく説明するが、発光効率の高いりん光発光材料の有機ＥＬ素子である。放射光の色温度が３６２０Ｋであり、図６の実線Ｂに示すような発光スペクトルを有している。
【００４２】
反射部材４は、基材としての透明、且つフレキシブルなフィルム４１と、フレキシブルフィルム４１の表面に形成されたアルミニウム等の反射層４２とを有し、有機ＥＬ部材２からの放射光を照明側に反射するものである。フィルム４１としてフレキシブルで水蒸気透過性の低いアルミホイルを使用し、内部の有機ＥＬ素子等に電流のリーク等を起こさせないように絶縁層を設けるといった構成でもよい。
【００４３】
有機光電変換部材３はフィルム状であり、有機ＥＬ部材２に対し反射部材４の反対側に位置し有機ＥＬ部材２の表面に対向するよう、支持部５に支持されている。有機ＥＬ素子２２で発光される光の大多数は有機光電変換部材３を通過して照明側Ｇに放射される。
【００４４】
有機光電変換部材３は、基材としての透明、且つフレキシブルなフィルム基材３１と、フィルム基材３１の表面に形成された有機光電変換素子３２とを有し、有機ＥＬ素子２２からの放射光の一部を吸収して直流電力を発電する太陽電池（Ｏｒｇａｎｉｃ  Ｐｈｏｔｏｖｏｌｔａｉｃｓ、ＯＰＶとも称す）である。有機光電変換素子３２の構成は後述で詳しく説明する。
【００４５】
有機光電変換素子３２は、りん光型有機ＥＬ素子２２で発光された放射光（実線の矢印で示す）の一部を吸収して所望の白色照明光（破線の矢印で示す）に変換するものであり、更にその吸収光のエネルギーにより電気を発電するものである。換言すると、有機ＥＬ素子２２で発光される放射光の一部（つまり、好ましくない波長域の光）を吸収して有機ＥＬ素子２２で再利用可能な電気を発電するものである。
【００４６】
図６は、有機光電変換素子３２の光吸収スペクトル及び有機ＥＬ素子２２の発光スペクトルの一例である。縦軸は有機光電変換素子３２の吸収度（相対値）及び有機ＥＬ素子２２の発光強度（相対値）を示し、横軸は波長（ｎｍ）を示す。
【００４７】
図６の破線の曲線Ｂは、有機ＥＬ素子２２から放射される発光スペクトルを示す。６２０ｎｍ付近に発光強度の最大値を有している。６００ｎｍ以上の波長域における光強度が、この有機ＥＬ素子２２を照明装置に用いる場合に、赤みを帯びた照射光を呈し、照明光としての演色性（色温度、平均演色指数）を低下させている。
【００４８】
図６の実線の曲線Ａは、本発明に係る代表的な有機光電変換素子３２の光吸収スペクトルを示している。図示のように６００ｎｍ〜８００ｎｍの波長域に高い吸収特性を有し、光吸収度の極大値も７００ｎｍ以上にある。つまり、有機ＥＬ素子２２からの放射光を上記の有機光電変換素子３２に通過させることにより、演色性に優れた照明光を照射する照明装置が実現される。更に、６００ｎｍ以上の波長の多くの吸収光は、再利用可能な電気に変換されて、エネルギー利用の面でも優れた照明装置の実現を可能にしている。
【００４９】
図１（ａ）に示す形態は、有機ＥＬ部材２の有機ＥＬ素子２２から放射される光の全部が有機光電変換部材３の有機光電変換素子３２を通過して照明側に放射されるものである。
【００５０】
図１（ｂ）は、有機ＥＬ部材２と有機光電変換部材３との配設関係を交換した形態である。有機ＥＬ素子２２で発光・放射される光のうち、裏面側に放射される光しか吸収することができないため、所望の色温度に変換する色変換効率、及び発電効率の面において劣るが、他方で有機ＥＬ素子の発光効率の面で有利な場合がある。
【００５１】
図２は、本発明の他の実施形態に係る照明装置の一例を示す断面図と正面図である。
【００５２】
この実施の形態は上記の透明な有機ＥＬ部材２及び有機光電変換部材３のフレキシブルフィルム基材２１、３１を共通にして兼用しており、この点が図１の形態と大きく相違する。フィルム基材２１の一方の表面に有機ＥＬ素子２２を形成し、フィルム基材２１の他方の表面に有機光電変換素子３２を形成するものである。あるいは、別々に形成した有機ＥＬ素子２２のフィルム基材２１と有機光電変換素子３２のフィルム基材３１のフィルム面側を重ねる形態でもよい。
【００５３】
図示のように、有機ＥＬ素子２２は、後述で詳しく述べる層構成の有機ＥＬ層２２１と、これに電界を印加する電極としての陽極２２２と、陰極２２３と、を有する。
【００５４】
同様に、有機光電変換素子３２は、有機光電変換層３２１と、有機光電変換層３２１で発電された電気を流す電極としての陽極３２２と、陰極３２３と、を有する。有機ＥＬ素子２２の陰極２２３は、光を反射する反射部材を兼ねている構成である。他の３つの電極、つまり陽極２２２、陰極３２３及び陽極３２２は透明電極である。従って、図２の形態では、図１の反射部材４が廃止されている。
【００５５】
なお、図示の透明なガスバリアフィルム６１は、有機ＥＬ素子２２及び有機光電変換素子３２を保護するものである。
【００５６】
図２の本発明に係る照明装置は、軽量・薄型・コストに優れ、より好ましい形態である。
【００５７】
［有機光電変換素子３２の発電電力の供給回路］
図３は、多数のサブ有機光電変換素子３２ｊをフィルム基材２１に形成して各サブ有機光電変換素子３２ｊを直列に結合させて有機ＥＬ素子２２の発光を可能にする電圧に昇圧して有機ＥＬ素子２２に電力として供給する回路構成を示す。
【００５８】
図３（ａ）は、照明装置１を照明側から見た正面図であり、図３（ｂ）は、図３（ａ）のＡＡ′断面である。
【００５９】
有機光電変換素子３２はＮ個のサブ有機光電変換素子３２ｊに分割している。サブ光電変換素子３２ｊは、サブ陽極３２２ｊと、サブ陽極３２３ｊに対向するサブ陰極３２３ｊと、両電極に挟まれたサブ有機光電変換層３２１ｊで構成される。図示のように、サブ有機光電変換素子３２は、左から３２１，３２２，・・・・３２（Ｎ−１），３２Ｎの順で配設されている。
【００６０】
図３（ｂ）に示すように、フィルム基材２１の下面側に有機ＥＬ素子２２が形成され、上面側にＮ分割されたサブ有機光電変換素子３２ｊ（ｊ＝１，２，・・・・Ｎ−１，Ｎ）で成る有機光電変換素子３２が形成されている。１番目のサブ有機光電変換素子３２１は、フィルム基材２１の上面に形成された１番目のサブ陰極３２３１と、サブ陰極３２３１上に塗布されて形成されたサブ有機光電変換層３２１１と、サブ有機光電変換層３２１１の上面に形成された透明の陽極３２２１によって層構成されている。各サブ有機光電変換素子３２１ｊは、それぞれの両電極（陽極と陰極）を互いに離間することによって、複数に分割されている。
【００６１】
なお、サブ陽極３２２（ｊ−１）とサブ陰極３２３ｊは非図示の端部で導通しており、各サブ光電変換素子３２ｊは直列に接続している。
【００６２】
この直列接続によって、第１サブ光電変換素子３２１の陰極３２３１と第Ｎ光電変換素子３２Ｎの陽極３２２Ｎの端子間には、有機ＥＬ素子２２の発光を可能にする駆動電圧以上の電圧が形成される。
【００６３】
この形態の本発明に係る照明装置は、特別な昇圧回路を用いずに有機光電変換素子３２で発電された電力を有機ＥＬ素子２２の駆動に再利用することを可能にするものであり、軽量・薄型・コストの面でより優れた形態である。
【００６４】
図４（ａ）は、図３に示す有機光電変換素子を用いる、本発明に係る照明装置の等価回路図である。
【００６５】
照明装置１は、コネクタ７と、有機光電変換素子３２からなる有機光電部材３と、有機ＥＬ素子２２からなる有機ＥＬ部材２と、を有している。電源部ＥＳは照明装置１の外部にあり、電源部ＥＳの出力端子はコネクタ７にリード線で接続している。
【００６６】
有機光電変換素子３２は、図示のように直列接続されたＮ個のサブ有機光電変換素子３２ｊ（ｊ＝１，２，・・・・Ｎ−１，Ｎ）でなる。
【００６７】
ここでは供給回路Ｃは、Ｎ個のサブ有機光電変換素子が直列接続した有機光電変換素子３２と、サブ有機光電変換素子３２１の陰極と有機ＥＬ素子の陰極を導通するリード線Ｃ１と、サブ有機光電変換素子３２１の陽極と有機ＥＬ素子の陽極を導通するリード線Ｃ２と、で構成されている。
【００６８】
図４の供給回路Ｃによって、有機ＥＬ素子２２の発光が駆動すると、有機光電変換素子３２には、有機ＥＬ素子２２の駆動電圧Ｅａを超える電圧が発電される。矢印ｂに示すように、放射光の吸収量に対応する電流量Ｉｐｈが有機ＥＬ素子２２に供給される。
【００６９】
各サブ有機光電変換素子３２ｊは、図４（ｂ）のような等価回路で近似的に示すことができる。Ｉｐｈは、有機ＥＬ素子２２から放射され吸収させる光量に応じて増加する電流源であり、Ｄ１はダイオードである。Ｒ１は、並列抵抗成分であり、漏れ（リーク）電流などによって生じ、これが高い程性能が良好である。Ｒ２は直列抵抗成分である。
【００７０】
図５は、本発明に係る他の実施形態の供給回路Ｃを示す。照明装置１の有機光電変換素子３２に並列に蓄電手段８（コンデンサー、あるいは二次電池）が配設された形態である。この形態の供給回路Ｃは、有機光電変換素子３２で発電された電気を蓄電する蓄電手段８と、蓄電手段８に蓄えられた電気を有機ＥＬ素子２２が発光可能な駆動電圧まで昇圧する昇圧手段９とを有する形態である。
【００７１】
昇圧手段９は、破線矢印Ｃに示すように蓄電手段８からの電流を利用して有機ＥＬ素子２２の駆動電圧Ｅａを超える電圧を出力するものであり、ＤＣ−ＤＣ変換器である。昇圧手段９を適宜、あるいは常時作動して、蓄電手段８に蓄えられた電気を照明装置１の有機ＥＬ素子２２の発光に利用可能とするものである。
【００７２】
つまり、有機ＥＬ素子２２の発光が駆動すると、矢印ｂに示すように有機光電変換素子３２の発電電流Ｉｐｈが蓄電手段８に流れ込む。昇圧手段９が作動すると。蓄電手段８に蓄えられた電気は昇圧手段９を介して有機ＥＬ素子２２側に破線矢印ｄに示すように供給される。なお、ここでは昇圧手段９は照明装置１の外部に配設されているが、照明装置１の内部に設けるようにしてもよい。
【００７３】
図５の形態では供給回路Ｃは、有機光電変換部材３に並列接続する蓄電手段８と、昇圧手段９と、リード線と、で少なくとも構成されている。
【００７４】
図５に示す形態の照明装置１は、停電等で電源が降下した場合にも、蓄電手段８に蓄えられた電気を利用して、所定期間に照明装置１を継続的に駆動することも可能にするものである。
【００７５】
［有機ＥＬ素子２２の態様］
本発明に係る有機ＥＬ素子２２の好ましい態様を、以下に説明するが、これに限定されるものではない。
【００７６】
有機ＥＬ素子２２としては特に制限がなく、陽極と陰極と、両者に挟まれた有機層が少なくとも１層以上あり、電流を流すと発光する素子であればよい。
【００７７】
フィルム基材２１の表面上に形成される有機ＥＬ素子２２の層構成の好ましい具体例であり、以下に示す。
【００７８】
（１）陽極／発光層／電子輸送層／陰極
（２）陽極／正孔輸送層／発光層／電子輸送層／陰極
（３）陽極／正孔輸送層／発光層／正孔阻止層／電子輸送層／陰極
（４）陽極／正孔輸送層／発光層／正孔阻止層／電子輸送層／陰極バッファー層／陰極
（５）陽極／陽極バッファー層／正孔輸送層／発光層／正孔阻止層／電子輸送層／陰極バッファー層／陰極
（６）陽極／正孔輸送層／第１発光層／電子輸送層／中間電極／正孔輸送層／第２発光層／電子輸送層／陰極
ここで、発光層は、少なくとも発光色の異なる２種以上の発光材料を含有していることが好ましく、単層でも複数の発光層からなる発光層ユニットを形成していてもよい。また、発光スタック自体が複数個積層された、タンデム構成（（６）の構成）であっても良い。また、正孔輸送層には正孔注入層、電子阻止層も含まれる。
【００７９】
上記各層の形成は、公知の方法、例えば真空蒸着法、スピンコート法、キャスト法等により行うことができるが、基板に液状組成物である塗布液を、コータ、インクジェット等の塗布手段により塗布し塗膜の層を形成する塗布法、所謂溶液プロセス法（特開２００４−７５９５１号公報等に記載）が生産性向上のために好ましい。
【００８０】
〈発光層〉
発光層は、電極または電子輸送層、正孔輸送層から注入されてくる電子及び正孔が再結合して発光する層であり、発光する部分は発光層の層内であっても発光層と隣接層との界面であってもよい。前記発光層は、含まれる発光材料が前記要件を満たしていれば、その構成には特に制限はない。また、同一の発光スペクトルや発光極大波長を有する層が複数層あってもよい。
【００８１】
各発光層間には非発光性の中間層を有していることが好ましい。
【００８２】
発光層の膜厚の総和は１〜１００ｎｍの範囲にあることが好ましく、更に好ましくは、より低い駆動電圧を得ることができることから３０ｎｍ以下である。なお、ここで示す発光層の膜厚の総和とは、発光層間に非発光性の中間層が存在する場合には、該中間層も含む膜厚である。
【００８３】
個々の発光層の膜厚としては１〜５０ｎｍの範囲に調整することが好ましく、更に好ましくは１〜２０ｎｍの範囲に調整することである。青、緑、赤の各発光層の膜厚の関係については、特に制限はない。
【００８４】
発光層の作製には、後述する発光材料やホスト化合物を、例えば、真空蒸着法、スピンコート法、キャスト法、ＬＢ法、インクジェット法等の公知の薄膜化法により製膜して形成することができる。
【００８５】
各発光層には複数の発光材料を混合してもよく、また、りん光発光材料と蛍光発光材料を同一発光層中に混合して用いてもよい。
【００８６】
発光層の構成として、ホスト化合物、発光材料（発光ドーパント化合物ともいう）を含有し、発光材料より発光させることが好ましい。
【００８７】
有機ＥＬ素子２２の発光層に含有されるホスト化合物としては、室温（２５℃）下でりん光発光のりん光量子収率が０．１未満の化合物が好ましい。更に好ましくはりん光量子収率が０．０１未満である。また、発光層に含有される化合物の中で、その層中での体積比が５０％以上であることが好ましい。
【００８８】
ホスト化合物としては、公知のホスト化合物を単独で用いてもよく、または複数種併用して用いてもよい。ホスト化合物を複数種用いることで、電荷の移動を調整することが可能であり、有機ＥＬ素子を高効率化することができる。また、後述する発光材料を複数種用いることで異なる発光を混ぜることが可能となり、これにより任意の発光色を得ることができる。
【００８９】
ホスト化合物としては、従来公知の低分子化合物でも、繰り返し単位をもつ高分子化合物でもよく、ビニル基やエポキシ基のような重合性基を有する低分子化合物（蒸着重合性発光ホスト）でもよい。
【００９０】
公知のホスト化合物としては、正孔輸送能、電子輸送能を有しつつ、且つ発光の長波長化を防ぎ、なお且つ高Ｔｇ（ガラス転移温度）である化合物が好ましい。ここで、ガラス転移点（Ｔｇ）とは、ＤＳＣ（Ｄｉｆｆｅｒｅｎｔｉａｌ  Ｓｃａｎｎｉｎｇ  Ｃｏｌｏｒｉｍｅｔｒｙ：示差走査熱量法）を用いて、ＪＩＳ−Ｋ−７１２１に準拠した方法により求められる値である。
【００９１】
次に、発光材料について説明する。
【００９２】
発光材料としては、りん光発光材料（りん光性化合物、りん光発光性化合物等ともいう）を用いる。
【００９３】
前記りん光発光材料とは励起三重項からの発光が観測される化合物である。具体的には室温（２５℃）でりん光発光する化合物であり、りん光量子収率が２５℃において０．０１以上の化合物であると定義されるが、好ましいりん光量子収率は０．１以上である。
【００９４】
前記りん光量子収率は、第４版実験化学講座７の分光IIの３９８頁（１９９２年版、丸善）に記載の方法により測定できる。溶液中でのりん光量子収率は、種々の溶媒を用いて測定できるが、本発明においてりん光発光材料を用いる場合、任意の溶媒のいずれかにおいて上記りん光量子収率（０．０１以上）が達成されればよい。
【００９５】
りん光発光材料は、有機ＥＬ素子の発光層に使用される公知のものの中から適宜選択して用いることができるが、好ましくは元素の周期表で８〜１０族の金属を含有する錯体系化合物であり、更に好ましくはイリジウム化合物、オスミウム化合物、または白金化合物（白金錯体系化合物）、希土類錯体である。中でも最も好ましいのはイリジウム化合物である。
【００９６】
具体的なイリジウム化合物としては、Ｏｒｇａｎｉｃ  Ｌｅｔｔｅｒ誌、ｖｏｌ３、Ｎｏ．１６、２５７９〜２５８１頁（２００１）、Ｉｎｏｒｇａｎｉｃ  Ｃｈｅｍｉｓｔｒｙ，第３０巻、第８号、１６８５〜１６８７頁（１９９１年）、Ｊ．Ａｍ．Ｃｈｅｍ．Ｓｏｃ．，１２３巻，４３０４頁（２００１年）、Ｉｎｏｒｇａｎｉｃ  Ｃｈｅｍｉｓｔｒｙ，第４０巻，第７号，１７０４〜１７１１頁（２００１年）、Ｉｎｏｒｇａｎｉｃ  Ｃｈｅｍｉｓｔｒｙ，第４１巻，第１２号，３０５５〜３０６６頁（２００２年）、Ｎｅｗ  Ｊｏｕｒｎａｌ  ｏｆ  Ｃｈｅｍｉｓｔｒｙ．，第２６巻，１１７１頁（２００２年）、Ｅｕｒｏｐｅａｎ  Ｊｏｕｒｎａｌ  ｏｆ  Ｏｒｇａｎｉｃ  Ｃｈｅｍｉｓｔｒｙ，第４巻，６９５〜７０９頁（２００４年）などに記載の化合物等を用いることができる。
【００９７】
本発明においては、少なくとも一つの発光層に２種以上の発光材料を含有していてもよく、発光層における発光材料の濃度比が発光層の厚さ方向で変化していてもよい。
【００９８】
〈中間層〉
各発光層間に非発光性の中間層（非ドープ領域等ともいう）を設ける場合について説明する。
【００９９】
非発光性の中間層とは、複数の発光層を有する場合、その発光層間に設けられる層である。
【０１００】
非発光性の中間層の膜厚としては１〜２０ｎｍの範囲にあるのが好ましく、更には３〜１０ｎｍの範囲にあることが隣接発光層間のエネルギー移動等相互作用を抑制し、且つ素子の電流電圧特性に大きな負荷を与えないということから好ましい。
【０１０１】
この非発光性の中間層に用いられる材料としては、発光層のホスト化合物と同一でも異なっていてもよいが、隣接する２つの発光層の少なくとも一方の発光層のホスト材料と同一であることが好ましい。
【０１０２】
前記ホスト材料はキャリアの輸送を担うため、キャリア輸送能を有する材料が好ましい。キャリア輸送能を表す物性としてキャリア移動度が用いられるが、有機材料のキャリア移動度は一般的に電界強度に依存性が見られる。電界強度依存性の高い材料は正孔と電子注入・輸送バランスを崩しやすいため、中間層材料、ホスト材料は移動度の電界強度依存性の少ない材料を用いることが好ましい。
【０１０３】
また、一方では正孔や電子の注入バランスを最適に調整するためには、非発光性の中間層は後述する阻止層、即ち正孔阻止層、電子阻止層として機能することも好ましい態様として挙げられる。
【０１０４】
〈注入層：電子注入層、正孔注入層〉
注入層は必要に応じて設け、電子注入層と正孔注入層があり、上記の如く陽極と発光層または正孔輸送層の間、及び陰極と発光層または電子輸送層との間に存在させてもよい。
【０１０５】
注入層とは、駆動電圧低下や発光輝度向上のために電極と有機層間に設けられる層のことで、「有機電界発光素子とその工業化最前線（１９９８年１１月３０日エヌ・ティー・エス社発行）」の第２編第２章「電極材料」（１２３〜１６６頁）に詳細に記載されており、正孔注入層（陽極バッファー層）と電子注入層（陰極バッファー層）とがある。
【０１０６】
〈阻止層：正孔阻止層、電子阻止層〉
阻止層は、上記の如く有機化合物薄膜の基本構成層の他に必要に応じて設けられるものである。例えば、特開平１１−２０４２５８号公報、同１１−２０４３５９号公報、及び「有機電界発光素子とその工業化最前線（１９９８年１１月３０日エヌ・ティー・エス社発行）」の２３７頁等に記載されている正孔阻止（ホールブロック）層がある。
【０１０７】
正孔阻止層とは広い意味では電子輸送層の機能を有し、電子を輸送する機能を有しつつ正孔を輸送する能力が著しく小さい正孔阻止材料からなり、電子を輸送しつつ正孔を阻止することで電子と正孔の再結合確率を向上させることができる。また、後述する電子輸送層の構成を必要に応じて、本発明に係る正孔阻止層として用いることができる。正孔阻止層は、発光層に隣接して設けられていることが好ましい。
【０１０８】
一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層の構成を必要に応じて電子阻止層として用いることができる。本発明に係る正孔阻止層、電子輸送層の膜厚としては好ましくは３〜１００ｎｍであり、更に好ましくは５〜３０ｎｍである。
【０１０９】
〈正孔輸送層〉
正孔輸送層とは正孔を輸送する機能を有する正孔輸送材料からなり、広い意味で正孔注入層、電子阻止層も正孔輸送層に含まれる。正孔輸送層は単層または複数層設けることができる。
【０１１０】
正孔輸送材料としては、正孔の注入または輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられる。
【０１１１】
正孔輸送材料としては上記のものを使用することができるが、ポルフィリン化合物、芳香族第３級アミン化合物及びスチリルアミン化合物、特に芳香族第３級アミン化合物を用いることが好ましい。
【０１１２】
更にこれらの材料を高分子鎖に導入した、またはこれらの材料を高分子の主鎖とした高分子材料を用いることもできる。また、ｐ型−Ｓｉ、ｐ型−ＳｉＣ、酸化ニッケル、酸化モリブデン等の無機化合物も正孔注入材料、正孔輸送材料として使用することができる。
【０１１３】
また、特開平１１−２５１０６７号公報、Ｊ．Ｈｕａｎｇ  ｅｔ．ａｌ．著文献（Ａｐｐｌｉｅｄ  Ｐｈｙｓｉｃｓ  Ｌｅｔｔｅｒｓ  ８０（２００２），ｐ．１３９）に記載されているような所謂、ｐ型正孔輸送材料を用いることもできる。本発明においては、より高効率の発光素子が得られることから、これらの材料を用いることが好ましい。
【０１１４】
正孔輸送層の膜厚については特に制限はないが、通常は５ｎｍ〜５μｍ程度、好ましくは５〜２００ｎｍである。この正孔輸送層は上記材料の１種または２種以上からなる一層構造であってもよい。
【０１１５】
また、不純物をドープしたｐ性の高い正孔輸送層を用いることもできる。その例としては、特開平４−２９７０７６号公報、特開２０００−１９６１４０号公報、同２００１−１０２１７５号公報、Ｊ．Ａｐｐｌ．Ｐｈｙｓ．，９５，５７７３（２００４）等に記載されたものが挙げられる。
【０１１６】
本発明においては、このようなｐ性の高い正孔輸送層を用いることが、より低消費電力の素子を作製することができるため好ましい。
【０１１７】
〈電子輸送層〉
電子輸送層とは電子を輸送する機能を有する材料からなり、広い意味で電子注入層、正孔阻止層も電子輸送層に含まれる。電子輸送層は単層または複数層設けることができる。
【０１１８】
従来、単層の電子輸送層、及び複数層とする場合は発光層に対して陰極側に隣接する電子輸送層に用いられる電子輸送材料（正孔阻止材料を兼ねる）としては、陰極より注入された電子を発光層に伝達する機能を有していればよく、その材料としては従来公知の化合物の中から任意のものを選択して用いることができ、例えば、ニトロ置換フルオレン誘導体、ジフェニルキノン誘導体、チオピランジオキシド誘導体、カルボジイミド、フレオレニリデンメタン誘導体、アントラキノジメタン及びアントロン誘導体、オキサジアゾール誘導体等が挙げられる。更に、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。更にこれらの材料を高分子鎖に導入した、またはこれらの材料を高分子の主鎖とした高分子材料を用いることもできる。
【０１１９】
また、８−キノリノール誘導体の金属錯体、例えば、トリス（８−キノリノール）アルミニウム（Ａｌｑ３）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）等、及びこれらの金属錯体の中心金属がＩｎ、Ｍｇ、Ｃｕ、Ｃａ、Ｓｎ、ＧａまたはＰｂに置き替わった金属錯体も、電子輸送材料として用いることができる。その他、メタルフリーもしくはメタルフタロシアニン、またはそれらの末端がアルキル基やスルホン酸基等で置換されているものも、電子輸送材料として好ましく用いることができる。また、発光層の材料として例示したジスチリルピラジン誘導体も電子輸送材料として用いることができるし、正孔注入層、正孔輸送層と同様にｎ型−Ｓｉ、ｎ型−ＳｉＣ等の無機半導体も電子輸送材料として用いることができる。
【０１２０】
電子輸送層の膜厚については特に制限はないが、通常は５ｎｍ〜５μｍ程度、好ましくは５〜２００ｎｍである。電子輸送層は上記材料の１種または２種以上からなる一層構造であってもよい。
【０１２１】
また、不純物をドープしたｎ性の高い電子輸送層を用いることもできる。その例としては、特開平４−２９７０７６号公報、同１０−２７０１７２号公報、特開２０００−１９６１４０号公報、同２００１−１０２１７５号公報、Ｊ．Ａｐｐｌ．Ｐｈｙｓ．，９５，５７７３（２００４）等に記載されたものが挙げられる。
【０１２２】
本発明においては、このようなｎ性の高い電子輸送層を用いることが、より低消費電力の素子を作製することができるため好ましい。
【０１２３】
また、ｎ型の伝導性を有する無機酸化物（酸化チタン、酸化亜鉛等）も用いることができる。
【０１２４】
〈電極〉
本発明に係る面発光素子においては、少なくとも第１電極と第２電極とを有する。有機ＥＬ素子を用いる場合、通常は一方が陽極、他方が陰極で構成される。また、タンデム構成をとる場合には中間電極を用いることでタンデム構成を達成することができる。以下に好ましい陽極、及び陰極の構成について述べる。
【０１２５】
《陽極》
有機ＥＬ素子における陽極としては、仕事関数の大きい（４ｅＶ以上）金属、合金、電気伝導性化合物及びこれらの混合物を電極物質とするものが好ましく用いられる。このような電極物質の具体例としては、金、銀、白金等の金属薄膜、またはナノ粒子・ナノワイヤー層、インジウムチンオキシド（ＩＴＯ）、ＳｎＯ２、ＺｎＯ等の導電性光透過性材料、および導電性ポリマーが挙げられる。また、ＩＤＩＸＯ（Ｉｎ２Ｏ３−ＺｎＯ）等非晶質で光透過性の導電膜を作製可能な材料を用いてもよい。陽極としてのシート抵抗は、数百Ω／□以下が好ましい。更に膜厚は材料にもよるが、通常１０〜１０００ｎｍ、好ましくは１０〜２００ｎｍの範囲で選ばれる。
【０１２６】
《陰極》
一方、陰極としては、仕事関数の小さい（４ｅＶ以下）金属（電子注入性金属と称する）、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【０１２７】
これらの中で、電子注入性及び酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。また、陰極としてのシート抵抗は数百Ω／□以下が好ましく、膜厚は通常１０ｎｍ〜５μｍ、好ましくは５０〜２００ｎｍの範囲で選ばれる。
【０１２８】
なお、発光した光を透過させるため、有機ＥＬ素子の陽極または陰極のいずれか一方は、光透過性となるよう、上記電極材料を適宜用いて構成することができる。
【０１２９】
陽極側を光反射性とする場合は、例えば、アルミニウム及びアルミニウム合金、銀及び銀化合物等を用いて、光反射性とすることができ、またこれら材料を用いた光反射層と、上記ＩＴＯ、ＳｎＯ２、ＺｎＯ等の光透過性陽極とを組み合わせて用いることもできる。
【０１３０】
また、陰極側を光透過性とする場合は、例えば、アルミニウム及びアルミニウム合金、銀及び銀化合物等の導電性材料を薄く１〜２０ｎｍ程度の膜厚で作製した後、上記陽極の説明で挙げた導電性光透過性材料の膜を設けることで、光透過性陰極とすることができる。
【０１３１】
〈中間電極〉
また、前記（６）のようなタンデム構成の場合に必要となる中間電極の材料としては、透明性と導電性を併せ持つ化合物を用いた層であることが好ましく、ＩＴＯ、ＡＺＯ、ＦＴＯ、酸化チタン等の透明金属酸化物、Ａｇ、Ａｌ、Ａｕ等の非常に薄い金属層またはナノ粒子・ナノワイヤーを含有する層、ＰＥＤＯＴ：ＰＳＳ、ポリアニリン等の導電性高分子材料等が好ましい。
【０１３２】
なお前述した正孔輸送層と電子輸送層の中には、適切に組み合わせて積層することで中間電極（電荷再結合層）として働く組み合わせもあり、このような構成とすると１層形成する工程を省くことができ好ましい。
【０１３３】
〈封止部材〉
本発明の有機ＥＬ素子の封止に用いられる封止手段としては、例えば、封止部材と電極、支持基板とを接着剤で接着する方法を挙げることができる。
【０１３４】
封止部材としては有機ＥＬ素子の発光領域を覆うように配置されておればよく、凹板状でも、平板状でもよい。また透明性、電気絶縁性は特に限定されない。
【０１３５】
図２の形態では、フィルム状の封止部材５１、５２で有機ＥＬ素子２２及び有機光電変換素子３２、基材２１を一体的に封止している。
【０１３６】
本発明においては、素子を薄膜化できるということからポリマーフィルム、金属フィルムを好ましく使用することができる。更にポリマーフィルムは酸素透過度１０−３ｇ／ｍ２／ｄａｙ以下、水蒸気透過度１０−３ｇ／ｍ２／ｄａｙ以下のものであることが好ましい。また、前記の水蒸気透過度、酸素透過度がいずれも１０−５ｇ／ｍ２／ｄａｙ以下であることがより好ましい。
【０１３７】
また、ガスバリア性の高い有機高分子材料（ポリビニルアルコール等）をスピンコートする方法、ガスバリア性の高い無機薄膜（酸化ケイ素、酸化アルミニウム等）または有機膜（パリレン等）を真空下で堆積する方法、及びこれらを複合的に積層する方法等も用いることができる。
【０１３８】
〈保護膜、保護板〉
有機層を挟み支持基板と対向する側の前記封止膜、あるいは前記封止用フィルムの外側に、素子の機械的強度を高めるために保護膜、あるいは保護板を設けてもよい。特に封止が前記封止膜により行われている場合には、その機械的強度は必ずしも高くないため、このような保護膜、保護板を設けることが好ましい。これに使用することができる材料としては、前記封止に用いたのと同様なガラス板、ポリマー板・フィルム、金属板・フィルム等を用いることができるが、軽量且つ薄膜化ということからポリマーフィルムを用いることが好ましい。
【０１３９】
〈光取り出し〉
有機ＥＬ素子は空気よりも屈折率の高い（屈折率１．６〜２．１程度）層の内部で発光し、発光層で発生した光のうち１５〜２０％程度の光しか取り出せないと一般的にいわれている。これは、臨界角以上の角度θで界面（透明基板と空気との界面）に入射する光は全反射を起こし、素子外部に取り出すことができないことや、透明電極ないし発光層と透明基板との間で光が全反射を起こし、光が透明電極ないし発光層を導波し、結果として光が素子側面方向に逃げるためである。
【０１４０】
本発明においては、これらの方法を本発明に関わる素子と組み合わせて用いることができるが、基板と発光体の間に基板よりも低屈折率を持つ平坦層を導入する方法、あるいは基板、透明電極層や発光層のいずれかの層間（含む、基板と外界間）に回折格子を形成する方法を好適に用いることができる。本発明はこれらの手段を組み合わせることにより、更に高輝度あるいは耐久性に優れた素子を得ることができる。
【０１４１】
透明電極と透明基板の間に低屈折率の媒質を光の波長よりも長い厚みで形成すると、透明電極から出てきた光は、媒質の屈折率が低いほど外部への取り出し効率が高くなる。
【０１４２】
低屈折率層としては、例えば、エアロゲル、多孔質シリカ、フッ化マグネシウム、フッ素系ポリマー等が挙げられる。透明基板の屈折率は一般に１．５〜１．７程度であるので、低屈折率層は屈折率がおよそ１．５以下であることが好ましい。また更に１．３５以下であることが好ましい。
【０１４３】
本発明に関わる面発光素子は支持基板の光取り出し側に、例えば、マイクロレンズアレイ上の構造を設けるように加工したり、あるいは所謂集光シートと組み合わせたりすることにより特定方向、例えば、素子発光面に対し正面方向に集光することにより、特定方向上の輝度を高めることができる。
【０１４４】
マイクロレンズアレイの例としては、基板の光取り出し側に一辺が３０μｍでその頂角が９０度となるような四角錐を２次元に配列する。一辺は１０〜１００μｍが好ましい。これより小さくなると回折の効果が発生して色付く、大きすぎると厚みが厚くなり好ましくない。
【０１４５】
集光シートとしては、例えば、液晶表示装置のＬＥＤバックライトで実用化されているものを用いることが可能である。このようなシートとして、例えば、住友スリーエム社製の輝度上昇フィルム（ＢＥＦ）等を用いることができる。プリズムシートの形状としては、例えば、基材に頂角９０度、ピッチ５０μｍの△状のストライプが形成されたものであってもよいし、頂角が丸みを帯びた形状、ピッチをランダムに変化させた形状、その他の形状であってもよい。
【０１４６】
また、発光素子からの光放射角を制御するために光拡散板・フィルムを集光シートと併用してもよい。例えば、（株）きもと製拡散フィルム（ライトアップ）等を用いることができる。
【０１４７】
本発明に係る照明装置は、視野角に富み視認性が高く、目に優しい面光源としての発光部２に有機ＥＬ素子２２を図１のような形態で用いることによって、軽量・薄型な照明を達成可能にしている。
【０１４８】
［有機光電変換素子３２の態様］
図１及び図２に示すように、本発明に係る照明装置に用いられる有機光電変換部材３の有機光電変換素子３２（太陽電池）は、照明光としての色温度を悪化させている波長成分（赤色成分）を相対的に強く吸収するような光吸収特性を有するものであり、且つ、その光吸収により効率的に電気を発電できるものが好ましい。特に、りん光型の有機ＥＬ素子を用いて白色光の照明光を得る場合は、光吸収特性において赤色領域に極大を有する有機光電変換素子が適している。
【０１４９】
陽極と陰極と、両者に挟まれた発電層（ｐ型半導体とｎ型半導体が混合された層、バルクヘテロジャンクション層、ｉ層ともいう）が少なくとも１層以上あり、光を照射すると電流を発生するものであればよい。
【０１５０】
有機光電変換素子３２の層構成の好ましい具体例を以下に示す。
【０１５１】
（１）陽極／発電層／陰極
（２）陽極／正孔輸送層／発電層／陰極
（３）陽極／正孔輸送層／発電層／電子輸送層／陰極
（４）陽極／正孔輸送層／ｐ型半導体層／発電層／ｎ型半導体層／電子輸送層／陰極
（５）陽極／正孔輸送層／第１発光層／電子輸送層／中間電極／正孔輸送層／第２発光層／電子輸送層／陰極
上記の発電層は、照明光としての色温度を悪化させている波長成分（赤色成分）を相対的に強く吸収するような光吸収特性を有するものが好ましい。発電層は、正孔を輸送できるｐ型半導体材料と電子を輸送できるｎ型半導体材料を含有していることが必要である。
【０１５２】
これらは、実質２層でヘテロジャンクションを形成する構成でも良いが、１層の内部で混合された状態となっているバルクヘテロジャンクションを形成する構成の方が光電変換効率に優れ、好ましい。更に、発電層を正孔輸送層、電子輸送層で挟み込むことで、正孔及び電子の陽極・陰極への取り出し効率を高めることができるために、それらを有する（２）及び（３）の層構成が（１）の層構成より好ましい。また、（４）のようにｐ型半導体材料とｎ型半導体材料単体からなる層で発電層を挟み込むような層構成（ｐ−ｉ−ｎ構成ともいう）にすると、発電層自体でも正孔と電子の整流性（キャリア取り出しの選択性）を高めることができ、一層好ましい。また、太陽光の利用効率を高めるため、異なる波長の太陽光をそれぞれの発電層で吸収するような、タンデム構成（（５）の層構成）であっても良い。
【０１５３】
下記に記載する発電層以外の層は、発電層に用いられる材料のＨＯＭＯ・ＬＵＭＯ準位に適合していれば、有機ＥＬ素子と同様の材料を用いて形成することができる。
【０１５４】
＜ｐ型半導体材料＞
本発明の発電層（バルクヘテロジャンクション層）に用いられるｐ型半導体材料としては、種々の縮合多環芳香族低分子化合物や共役系ポリマーが挙げられるが、このうちで有機ＥＬ素子の発光波長特性と、照明としての所望の色温度によって決まる光吸収特性を有する材料が選択される。
【０１５５】
例えば、りん光型の有機ＥＬ素子を用いて白色光源として照明装置を提供するためには、赤色領域に光吸収特性における極大値を有する、以下のような材料が挙げられる。
【０１５６】
縮合多環芳香族低分子化合物としては、例えば、アントラセン、テトラセン、ペンタセン、ヘキサセン、ヘプタセン、クリセン、ピセン、フルミネン、ピレン、ペロピレン、ペリレン、テリレン、クオテリレン、コロネン、オバレン、サーカムアントラセン、ビスアンテン、ゼスレン、ヘプタゼスレン、ピランスレン、ビオランテン、イソビオランテン、サーコビフェニル、アントラジチオフェン等の化合物、ポルフィリンや銅フタロシアニン、テトラチアフルバレン（ＴＴＦ）−テトラシアノキノジメタン（ＴＣＮＱ）錯体、ビスエチレンテトラチアフルバレン（ＢＥＤＴＴＴＦ）−過塩素酸錯体、及びこれらの誘導体や前駆体が挙げられる。
【０１５７】
また上記の縮合多環を有する誘導体の例としては、国際公開第０３／１６５９９号パンフレット、国際公開第０３／２８１２５号パンフレット、米国特許第６，６９０，０２９号明細書、特開２００４−１０７２１６号公報等に記載の置換基をもったペンタセン誘導体、米国特許出願公開第２００３／１３６９６４号明細書等に記載のペンタセンプレカーサ、Ｊ．Ａｍｅｒ．Ｃｈｅｍ．Ｓｏｃ．，ｖｏｌ１２７．Ｎｏ１４．４９８６、Ｊ．Ａｍｅｒ．Ｃｈｅｍ．Ｓｏｃ．，ｖｏｌ．１２３、ｐ９４８２、Ｊ．Ａｍｅｒ．Ｃｈｅｍ．Ｓｏｃ．，ｖｏｌ．１３０（２００８）、Ｎｏ．９、２７０６等に記載のトリアルキルシリルエチニル基で置換されたアセン系化合物等が挙げられる。
【０１５８】
共役系ポリマーとしては、例えば、ポリ３−ヘキシルチオフェン（Ｐ３ＨＴ）等のポリチオフェン及びそのオリゴマー、またはＴｅｃｈｎｉｃａｌ  Ｄｉｇｅｓｔ  ｏｆ  ｔｈｅ  Ｉｎｔｅｒｎａｔｉｏｎａｌ  ＰＶＳＥＣ−１７，  Ｆｕｋｕｏｋａ，  Ｊａｐａｎ，  ２００７，  Ｐ１２２５に記載の重合性基を有するようなポリチオフェン、Ｎａｔｕｒｅ  Ｍａｔｅｒｉａｌ，（２００６）ｖｏｌ．５，ｐ３２８に記載のポリチオフェン−チエノチオフェン共重合体、ＷＯ２００８／０００６６４に記載のポリチオフェン−ジケトピロロピロール共重合体、Ａｄｖ  Ｍａｔｅｒ，２００７ｐ４１６０に記載のポリチオフェン−チアゾロチアゾール共重合体，Ｎａｔｕｒｅ  Ｍａｔ．ｖｏｌ．６（２００７），ｐ４９７に記載のＰＣＰＤＴＢＴ等のようなポリチオフェン共重合体、ポリピロール及びそのオリゴマー、ポリアニリン、ポリフェニレン及びそのオリゴマー、ポリフェニレンビニレン及びそのオリゴマー、ポリチエニレンビニレン及びそのオリゴマー、ポリアセチレン、ポリジアセチレン、ポリシラン、ポリゲルマン等のσ共役系ポリマー、等のポリマー材料が挙げられる。
【０１５９】
また、ポリマー材料ではなくオリゴマー材料としては、チオフェン６量体であるα−セクシチオフェンα，ω−ジヘキシル−α−セクシチオフェン、α，ω−ジヘキシル−α−キンケチオフェン、α，ω−ビス（３−ブトキシプロピル）−α−セクシチオフェン、等のオリゴマーが好適に用いることができる。
【０１６０】
これらの化合物の中でも、特開２００４−７５９５１号公報に記載の溶液プロセスが可能な程度に有機溶剤への溶解性が高く、かつ乾燥後は結晶性薄膜を形成し、高い移動度を達成することが可能な化合物が好ましい。
【０１６１】
また、本発明の目的である、りん光発光有機ＥＬ素子の色温度をより高いものとするようなｐ型半導体材料としては、りん光発光有機ＥＬ素子の橙〜赤色領域に吸収極大を有する化合物であることが好ましい。
【０１６２】
このような化合物としては、特開２００４−１０７２１６号公報等に記載の置換基をもったペンタセン誘導体、米国特許出願公開第２００３／１３６９６４号明細書等に記載のペンタセンプレカーサ、Ｊ．Ａｍｅｒ．Ｃｈｅｍ．Ｓｏｃ．，ｖｏｌ１２７．Ｎｏ．１４．４９８６、Ｊ．Ａｍｅｒ．Ｃｈｅｍ．Ｓｏｃ．，ｖｏｌ．１２３，ｐ９４８２、Ｊ．Ａｍｅｒ．Ｃｈｅｍ．Ｓｏｃ．，ｖｏｌ．１３０（２００８），Ｎｏ．９，２７０６等に記載のトリアルキルシリルエチニル基で置換されたアセン系化合物、ＷＯ２００８／０００６６４に記載されたポリチオフェン−ジケトピロロピロール共重合体、Ｎａｔｕｒｅ  Ｍａｔ．ｖｏｌ．６（２００７），ｐ４９７に記載のＰＣＰＤＴＢＴ、Ａｄｖ．Ｍａｔｅｒ．２００７，１９，２２９５に記載のＰＣＤＴＢＴ等のようなポリチオフェン共重合体、およびポルフィリンやフタロシアニン系化合物などの材料を挙げることができる。上記材料の中でも塗布可能な材料として、ポルフィリン系化合物である特開２００８−１６８３４号等に記載されているような、熱等のエネルギーを加えることによって可溶性置換基が反応して不溶化する（顔料化する）材料などを挙げることができる。
【０１６３】
上記の材料の中でも、図６の実線Ｂにも示すように、下記式１を満たす吸収スペクトルを有する化合物が好ましい。
【０１６４】
Ａ６００／Ａ４５０＞１・・・式１
Ａ４５０は波長４５０ｎｍにおける吸収値であり、Ａ６００は波長６００ｎｍにおける吸収値である。４５０ｎｍは前記りん光発光有機ＥＬ素子から発光される青色のスペクトルを有する領域であり、この領域の吸収は少ないほど好ましい。他方で６００ｎｍは、りん光発光有機ＥＬ素子から発光される赤色のスペクトルを有する領域であり、この領域の光をなるべく多く吸収することで、りん光発光有機ＥＬ素子の色温度をより高いものとすることができる。
【０１６５】
より好ましくは、式２を満たすことである。
【０１６６】
Ａ６００／Ａ４５０＞２・・・式２
このような式を満たすためには、ｐ型半導体材料の吸収スペクトルの極大が、７００ｎｍ以上であることが好ましい。
【０１６７】
＜ｎ型半導体材料＞
本発明のバルクヘテロジャンクション層に用いられるｎ型半導体材料としては、特に限定されないが、例えば、フラーレン、オクタアザポルフィリン等、ｐ型半導体のパーフルオロ体（パーフルオロペンタセンやパーフルオロフタロシアニン等）、ナフタレンテトラカルボン酸無水物、ナフタレンテトラカルボン酸ジイミド、ペリレンテトラカルボン酸無水物、ペリレンテトラカルボン酸ジイミド等の芳香族カルボン酸無水物やそのイミド化物を骨格として含む高分子化合物等を挙げられるが、このうちで有機ＥＬ素子の発光波長特性と、照明としての所望の色温度によって決まる光吸収特性を有する材料が選択される。例えば、りん光型の有機ＥＬ素子を用いて白色光源として照明装置を提供するためには、赤色領域に光吸収特性における極大値を有する、以下のような材料が好ましい。
【０１６８】
しかし、本発明のチオフェン含有縮合環を有する材料をｐ型半導体材料として用いる場合、効率的な電荷分離を行えるフラーレン誘導体が好ましい。フラーレン誘導体としては、フラーレンＣ６０、フラーレンＣ７０、フラーレンＣ７６、フラーレンＣ７８、フラーレンＣ８４、フラーレンＣ２４０、フラーレンＣ５４０、ミックスドフラーレン、フラーレンナノチューブ、多層ナノチューブ、単層ナノチューブ、ナノホーン（円錐型）等、およびこれらの一部が水素原子、ハロゲン原子、置換または無置換のアルキル基、アルケニル基、アルキニル基、アリール基、ヘテロアリール基、シクロアルキル基、シリル基、エーテル基、チオエーテル基、アミノ基、シリル基等によって置換されたフラーレン誘導体を挙げることができる。
【０１６９】
中でも［６，６］−フェニルＣ６１−ブチリックアシッドメチルエステル（略称ＰＣＢＭ）、［６，６］−フェニルＣ６１−ブチリックアシッド−ｎブチルエステル（ＰＣＢｎＢ）、［６，６］−フェニルＣ６１−ブチリックアシッド−イソブチルエステル（ＰＣＢｉＢ）、［６，６］−フェニルＣ６１−ブチリックアシッド−ｎヘキシルエステル（ＰＣＢＨ）、Ａｄｖ．Ｍａｔｅｒ．，ｖｏｌ．２０（２００８），ｐ２１１６等に記載のｂｉｓ−ＰＣＢＭ、特開２００６−１９９６７４号公報等のアミノ化フラーレン、特開２００８−１３０８８９号公報等のメタロセン化フラーレン、米国特許第７３２９７０９号明細書等の環状エーテル基を有するフラーレン等のような、置換基を有してより溶解性が向上したフラーレン誘導体を用いることが好ましい。
【０１７０】
なおこれらフラーレン誘導体の吸収スペクトルは紫外〜青色領域にあるため、ｎ型半導体材料は、本発明のりん光発光有機ＥＬ素子の吸収スペクトルを所望の色温度に向上させるためには、光電変換効率が下がり過ぎない範囲で添加量を少なくすることが好ましい。バルクヘテロジャンクション層における好ましいｐ型半導体材料とｎ型半導体材料の比率としては、４：５〜４：１であり、より好ましくは５：４〜２：１である。
【０１７１】
＜フレキシブル透明フィルム＞
１０ｃｍ×１０ｃｍのサイズを有するバリア層付きＰＥＮフィルム基板上に、インジウム・スズ酸化物（ＩＴＯ）透明導電膜を１１０ｎｍ堆積したもの（シート抵抗１３Ω／□）を、通常のフォトリソグラフィ技術と塩酸エッチングとを用いて、中央部に５ｃｍ幅でパターニングして、透明電極付のフレキシブル透明基板３１１を形成した。
【０１７２】
［比較例の照明装置と本発明に係る照明装置の製作］
＜比較例の照明装置Ａ＞
５ｃｍ×６ｃｍのサイズを有するＰＥＮ基板上に、インジウム・スズ酸化物（ＩＴＯ）透明導電膜を１５０ｎｍ堆積したもの（シート抵抗１３Ω／□）を、通常のフォトリソグラフィ技術と塩酸エッチングとを用いて３０ｍｍ幅にパターニングして、第一の電極を形成した。
【０１７３】
パターン形成した透明電極を、界面活性剤と超純水による超音波洗浄、超純水による超音波洗浄の順で洗浄後、窒素による乾燥を行い、最後に紫外線オゾン洗浄を行った。
【０１７４】
この透明支持基板を市販の真空蒸着装置の基板ホルダーに固定した。
【０１７５】
真空蒸着装置内の蒸着用るつぼの各々に各層の構成材料を各々有機ＥＬ素子作製に最適の量充填した。蒸着用るつぼは、モリブデン製またはタングステン製抵抗加熱用材料で作製されたものを用いた。
【０１７６】
次いで、真空度４×１０−４Ｐａまで減圧した後、以下の順および組成で各層を製膜することで、有機ＥＬ部材２を作製した。
【０１７７】
正孔注入層：ｍ−ＭＴＤＡＴＡ・・・４０ｎｍ
正孔輸送層：α−ＮＰＤ・・・１０ｎｍ
発光層（１）：化合物１（９７％）、ＢＤ−１（３％）・・・１５ｎｍ
中間層（１）：化合物１・・・５ｎｍ
発光層（２）：化合物１（９２％）、Ｉｒ−９（８％）・・・５ｎｍ
中間層（２）：化合物１・・・３ｎｍ
発光層（３）：化合物１（９４％）、Ｉｒ−１（５％）、Ｂｔ２Ｉｒ（ａｃａｃ）（１％）・・・５ｎｍ
正孔阻止層：ＢＡｌｑ・・・１５ｎｍ
電子輸送層：ＢＣＰ（７５％）、Ｃｓ（２５％）・・・５０ｎｍ
陰極：アルミニウム・・・１１０ｎｍ
【０１７８】
【化１】
2010263039.tif 000003
【０１７９】
得られた有機ＥＬ素子２２の発光面側は、バリア層としてＳｉＯ２が製膜されたＰＥＴフィルムを用い、陰極側は４０μｍ厚のアルミホイルシートを用い、ＵＶ硬化樹脂（ナガセケムテックス株式会社製、ＵＶ  ＲＥＳＩＮ  ＸＮＲ５５７０−Ｂ１）を用いて封止を行い、照明装置１とした。なお、封止作業は、有機ＥＬ素子を大気に接触させることなく窒素雰囲気下のグローブボックス（純度９９．９９９％以上の高純度窒素ガスの雰囲気下）で行った。
【０１８０】
＜本発明に係る実施例１の照明装置Ｂ＞
まず、以下に示すように有機ＥＬ部材２を作製した。以下に示す点で異なるが、それ以外では比較例の照明装置Ａで示した有機ＥＬ部材２と同様にして作製した。
【０１８１】
電子輸送層まで蒸着した後、陰極のアルミニウムの膜厚を５ｎｍとし、さらに補助電極線として１ｍｍ幅ごとに５０μｍ幅のグリッド線を形成するように銀を２００ｎｍ蒸着することで、トップエミッション型の有機ＥＬとした点が相違する。
【０１８２】
次いで、以下に示すように有機光電変換部材３を作製した。
【０１８３】
有機ＥＬ部材２の場合と同様のフィルム基材に洗浄・ＰＥＤＯＴ層形成プロセスを行った後、フィルム基材を窒素雰囲気下、ＪＩＳ  Ｂ９９２０に準拠し、測定した清浄度がクラス１０で、露点温度が−８０℃以下、酸素濃度０．８ｐｐｍのグローブボックスへ移した。
【０１８４】
グローブボックス中にて、バルクヘテロジャンクション層用塗布液を下記のように調製し、スピンコーターにて、５００ｒｐｍ、６０秒の条件で塗布し、バルクヘテロジャンクション層を設けたのち、室温で３０分乾燥させた。
【０１８５】
（バルクヘテロジャンクション層用塗布液）
クロロベンゼン・・・１．０ｇ
ＰＣＰＤＴＢＴ（下記に構造式を示す）・・・１４ｍｇ
（Ａｄｖ．Ｍａｔｅｒ．２００６，ｖｏｌ．１８，ｐ２８８４を参考として合成）
Ａｌｄｒｉｃｈ社製ＰＣＢＭ・・・７ｍｇ
バルクヘテロジャンクション層まで設けた基板を大気暴露させずに蒸着機に移動し、４×１０−４Ｐａまで減圧した。なお、タンタル製抵抗加熱ボートにフッ化リチウム、また、タングステン製抵抗加熱ボートにアルミニウムを入れ、蒸着機内に取り付けておいた。
【０１８６】
【化２】
2010263039.tif 000004
【０１８７】
次いで、タンタル製抵抗熱ボートに通電し加熱し、基板上にフッ化リチウムの電子注入層を０．５ｎｍ設けた。つづいて、タングステン製タンタル加熱ボートに通電し加熱し、蒸着速度１〜２ｎｍ／秒で膜厚１００ｎｍ、巾５ｃｍの陰極を、前記透明導電膜と直交するように蒸着した。
【０１８８】
得られた有機ＥＬ部材２および有機光電変換部材３は、以下の順に積層して封止を行った後、大気中に取り出し、照明装置とした。
【０１８９】
１）バリアフィルムとして、４０μｍ厚のアルミ箔をセットし、封止用のＵＶ硬化型接着剤を塗布する
２）有機光電変換素子３２の陰極側を、ＵＶ硬化型接着剤を塗布したアルミ箔の表面上にセットする
３）有機ＥＬ素子２２のＰＥＮフィルム側を有機光電変換部材３に向けて、有機ＥＬ部材を有機光電変換部材３の表面上にセットする
４）封止用のＵＶ硬化型接着剤を塗布した透明ガスバリアフィルムを有機ＥＬ部材２の表面上にセットし、アルミ箔／有機光電変換部材３／有機ＥＬ部材２でなる積層体を透明ガスバリアフィルムで覆い、所定の時間ＵＶを照射することで硬化させ、封止する。
【０１９０】
なおここでアルミ箔は、水蒸気透過性のない安価な非透光性封止用素材として使用している。
【０１９１】
＜本発明に係る実施例２の照明装置Ｃ＞
有機光電変換素子３２の作製において、陰極のアルミニウムの膜厚を５ｎｍとし、さらに補助電極線として１ｍｍ幅ごとに５０μｍ幅のグリッド線を形成するように銀を２００ｎｍ蒸着することで、両面受光型の有機光電変換素子とした以外は同様にして、有機光電変換部材３を作製した。
【０１９２】
得られた有機光電変換部材３および有機ＥＬ部材２は、以下の順に積層して封止を行った後大気中に取り出し、照明装置とした。
【０１９３】
１）バリアフィルムとして、４０μｍ厚のアルミ箔をセットし、封止用のＵＶ硬化型接着剤を塗布する
２）有機光電変換素子３２の陰極側を、ＵＶ硬化型接着剤を塗布したアルミ箔の表面上にセットする
３）有機ＥＬ素子２２のＰＥＮフィルム側を有機光電変換部材に向けて、有機ＥＬ部材２を有機光電変換部材３の表面上にセットする
４）封止用のＵＶ硬化型接着剤を塗布した透明ガスバリアフィルムを有機ＥＬ部材２の表面上にセットし、有機ＥＬ部材２／有機光電変換部材３／アルミ箔でなる積層体を透明ガスバリアフィルムで覆い、所定の時間ＵＶを照射することで硬化させ、封止する。
【０１９４】
＜本発明に係る実施例３の照明装置Ｄ＞
有機光電変換素子３２の作製において、ｐ型半導体材料をＰＣＤＴＢＴ（Ａｄｖ．Ｍａｔｅｒ．２００７，１９，２２９５を参考として合成）に変更した以外は同様にして有機光電変換部材３を作製した。
【０１９５】
【化３】
2010263039.tif 000005
【０１９６】
得られた有機光電変換部材３および有機ＥＬ部材２は、以下の順に積層して封止を行った後大気中に取り出し、照明装置とした。
【０１９７】
１）バリアフィルムとして、４０μｍ厚のアルミ箔をセットし、封止用のＵＶ硬化型接着剤を塗布する
２）有機光電変換素子３２の陰極側を、ＵＶ硬化型接着剤を塗布したアルミ箔の表面上にセットする
３）有機ＥＬ素子２２のＰＥＮフィルム側を有機光電変換部材３に向けて、有機光電変換部材３の表面上にセットする
４）封止用のＵＶ硬化型接着剤を塗布した透明ガスバリアフィルムを有機ＥＬ素子２２の表面上にセットし、アルミ箔／有機光電変換部材３／有機ＥＬ部材２でなる積層体を透明ガスバリアフィルムで覆い、所定の時間ＵＶを照射することで硬化させ、封止する。
【０１９８】
［比較例の照明装置Ａと本発明に係る実施例の照明装置Ｂ〜Ｄの評価］
＜発光スペクトル、吸収スペクトル、色温度、演色性評価指数の評価方法＞
分光放射輝度計ＣＳ−１０００（コニカミノルタセンシング社製）を用いて、各照明装置Ａ、Ｂ、Ｃ、Ｄについて、正面輝度、色度及び発光スペクトルを測定し、２°視野角正面輝度１０００ｃｄ／ｍ２での値を評価し、比較例の照明装置Ａ及び実施例の照明装置Ｂ、Ｃ、Ｄについて色温度、演色性評価指数を算出した。
【０１９９】
また有機光電変換素子３２の吸収スペクトルは、日立ハイテク社製分光光度計Ｕ−３３００を用いて測定し、４５０ｎｍにおける吸光度と６００ｎｍにおける吸光度を比較した。
【０２００】
＜実施例の照明装置Ｂ〜Ｄに関する光電変換効率の評価方法＞
各実施例の照明装置Ｂ、Ｃ、Ｄに用いた有機光電変換素子３２を、有機ＥＬ素子２２で上記２°視野角正面輝度１０００ｃｄ／ｍ２で照射した際の発光エネルギーを基準にとして光電変換効率を算出した。
【０２０１】
＜比較例の照明装置Ａ及び本発明に係る各照明装置Ｂ〜Ｄの評価結果＞
図７は、比較例の照明装置Ａ及び本発明に係る実施例の照明装置Ｂ〜Ｄの発光スペクトルを示す。
【０２０２】
表１は、比較例の照明装置Ａ及び本発明に係る実施例の照明装置Ｂ〜Ｄについて得られた照明特性に関する評価結果を示す。表１の『波長λｍａｘ』は、実施例の照明装置Ｂ〜Ｄに用いた有機光電変換素子３２の吸収スペクトルにおける極大値を示す波長である。
【０２０３】
【表１】
2010263039.tif 000006
【０２０４】
図７は、本発明に係る各実施例及び比較例の照明装置から照射される照明光の光スペクトルを示す。太い破線の曲線１は比較例の照明装置Ａの分光スペクトルを示す。細い実線の曲線２が本発明に係る実施例の照明装置Ｂの分光スペクトルを示し、細い破線の曲線３が本発明に係る実施例の照明装置Ｃの分光スペクトルを示す。そして、曲線４は、本発明に係る実施例の照明装置Ｄの分光スペクトルを示す。
【０２０５】
図７及び表１で示すように、本発明に係る各照明装置では長波側の光スペクトルが減少し、色温度を向上させていることが判る。また、単に長波長の光を吸収カットするだけではなく、有機ＥＬ素子２２から有機光電変換素子３２に照射された光のうちの４．７〜６．４％が再利用可能な電気として発電されている。
【０２０６】
中でも長波長域で強い光吸収特性を有する有機光電変換素子３２が使用された第１実施例の照明装置Ｂ及び第２実施例の照明装置Ｃは、単に色温度が向上するだけでなく平均演色指数も向上し、より好ましい照明装置として実現している。
【符号の説明】
【０２０７】
１  照明装置
２  有機ＥＬ部材
２２  有機ＥＬ素子
３  有機光電変換部材
３２  有機光電変換素子
８  蓄電手段
２１  フィルム基材
２２１  有機ＥＬ層
６１  ガスバリアフィルム
Ｃ  供給回路
【図１】
2010263039.tif 000007
【図２】
2010263039.tif 000008
【図３】
2010263039.tif 000009
【図４】
2010263039.tif 000010
【図５】
2010263039.tif 000011
【図６】
2010263039.tif 000012
【図７】
2010263039.tif 000013